"下記式1で表される水溶性アゾ化合物又はその塩。式中、xは2から4の整数を表し、基Aは下記式2~4のいずれかで表されるアミノ基を表す。式2中、yは1から5の整数を表す。式3中、wは2から6の整数を表す。式4中、nは0から2の整数、Zは水素原子、又はスルホ基を表す。前記式1において、xが3である請求項1に記載の水溶性アゾ化合物又はその塩。請求項1又は2に記載の水溶性アゾ化合物又はその塩を含有するインク組成物。水溶性有機溶剤をさらに含有する請求項3に記載のインク組成物。インクジェット記録用である請求項3又は4に記載のインク組成物。請求項3乃至5のいずれか一項に記載のインク組成物をインクとして用い、該インクのインク滴を記録信号に応じて吐出させて被記録材に付着させ、記録を行うインクジェット記録方法。被記録材が情報伝達用シートである請求項6に記載のインクジェット記録方法。情報伝達用シートが普通紙又は多孔性白色無機物を含むインク受容層を有するシ-トである請求項7に記載のインクジェット記録方法。a請求項1又は2に記載の水溶性アゾ化合物又はその塩、b請求項1又は2に記載の水溶性アゾ化合物又はその塩を含有するインク組成物、又は、c請求項1又は2に記載の水溶性アゾ化合物又はその塩及び水溶性有機溶剤を含有するインク組成物、のいずれかにより着色された着色体。請求項6に記載のインクジェット記録方法により着色された着色体。請求項3に記載のインク組成物を含む容器が装填されたインクジェットプリンタ。本発明は、水に対する溶解性が高く、耐オゾンガス性に優れる水溶性の黄色色素化合物及びそれを含有する各種記録用、特にインクジェット記録用のイエローインク組成物の提供を目的とする。本発明者等は上記課題を解決すべく、鋭意検討の結果、特定の下記式1で表される水溶性アゾ化合物及びそれを含有するインク組成物が前記課題を解決するものであることを見出し、本発明を完成させた。即ち本発明は、1下記式1で表される水溶性アゾ化合物又はその塩、式中、xは2から4の整数を表し、基Aは下記式2~4のいずれかで表されるアミノ基を表す。式2中、yは1から5の整数を表す。式3中、wは2から6の整数を表す。式4中、nは0から2の整数、Zは水素原子、又はスルホ基を表す。2上記式1において、xが3である上記1に記載の水溶性アゾ化合物又はその塩、3上記1又は2に記載の水溶性アゾ化合物又はその塩を含有するインク組成物、4水溶性有機溶剤をさらに含有する上記3に記載のインク組成物、5インクジェット記録用である上記3又は4に記載のインク組成物、6上記3乃至5のいずれか一項に記載のインク組成物をインクとして用い、該インクのインク滴を記録信号に応じて吐出させて被記録材に付着させ、記録を行うインクジェット記録方法、7被記録材が情報伝達用シートである上記6に記載のインクジェット記録方法、8情報伝達用シートが普通紙又は多孔性白色無機物を含むインク受容層を有するシ-トである上記7に記載のインクジェット記録方法、9a上記1又は2に記載の水溶性アゾ化合物又はその塩、b上記1又は2に記載の水溶性アゾ化合物又はその塩を含有するインク組成物、又は、c上記1又は2に記載の水溶性アゾ化合物又はその塩及び水溶性有機溶剤を含有するインク組成物、のいずれかにより着色された着色体、10上記6に記載のインクジェット記録方法により着色された着色体、11上記3に記載のインク組成物を含む容器が装填されたインクジェットプリンタ、に関する。上記式1で表される本発明の水溶性アゾ化合物又はその塩は、水に対する溶解性が高く、該化合物又はその塩を含有する本発明のインク組成物を製造する過程での、例えばメンブランフィルターに対する濾過性が良好であるという特徴を有する。また、本発明の化合物を含有する本発明のインク組成物により記録された画像は、従来の化合物を用いたものと比較して耐オゾンガス性に優れる。このように、式1で表される本発明の水溶性アゾ化合物又はその塩、及びこれを含有するインク組成物は、各種記録用のインク用途、特にインクジェット記録用のインク用途に極めて有用である。本発明を詳細に説明する。上記式1で表される本発明の水溶性アゾ化合物又はその塩は、水溶性の黄色色素である。本明細書においては特に断りがない限り、スルホ基、カルボキシ基等の酸性官能基は遊離酸の形で表す。また、本発明は、上記の通り、式1で表される水溶性アゾ化合物又は該化合物の塩の両者を含むものであるが、両者を常に化合物又はその塩等と併記するのは煩雑である。このため特に断りがない限り、便宜上、本発明の水溶性アゾ化合物又はその塩の両者を含めて単に本発明の水溶性アゾ化合物と簡略して、以下記載する。本発明の化合物は上記式1で表される。式1中、xは2から4の整数、好ましくは3を表す。上記式1中、基Aは、上記式2~4で表されるアミノ基を表す。このうち、上記式4で表されるアミノ基が特に好ましい。上記式2におけるyは1から5の整数、好ましくは1を表す。上記式3中、wは2から6の整数、好ましくは2を表す。上記式4中、Zは水素原子、又はスルホ基を表し、好ましくはスルホ基であり、nは0から2の整数を表し、好ましくは1である。Zの置換位置としては、アミノ基又はメチレン基が結合している炭素原子を1として、右回りに数字を付けたときに4位が好ましい。上記の基A、x、Z、n、w、及びyのうち、好ましいものを組み合せた化合物はより好ましく、より好ましいものを組み合せた化合物はさらに好ましい。好ましいものと、より好ましいものとの組み合わせ等についても同様である。上記式1で表される本発明の化合物は、例えば次のようにして製造することができる。なお、下記式AAからHにおいて適宜使用される基A、x、Z、n、w、及びyは、それぞれ上記式1におけるのと同じ意味を表す。市販品の2-アミノフェノールを原料として得られる下記式AAで表される化合物を、重亜硫酸ナトリウム及びホルマリンを用いてメチル-ω-スルホン酸誘導体Bに変換する。次いで、常法により、下記式Cで表される3-アミノ-5-スルホ安息香酸をジアゾ化し、先に得られた式Bのメチル-ω-スルホン酸誘導体と、反応温度0~15°C、pH5~7でカップリング反応を行い、引き続き、反応温度80~95°C、pH10.5~11.5で加水分解反応を行うことにより、下記式Dの化合物が得られる。なお本合成は特開2006-152264号公報に記載の方法に準じた方法である。次いで、上記式Dの化合物2当量とハロゲン化シアヌル1当量、例えば塩化シアヌル1当量とを、反応温度15~45°C、pH5~8で縮合することにより、下記式Eで表される化合物が得られる。さらに得られた上記式Eで表される化合物におけるトリアジン環上の塩素原子を、反応温度75~90°C、pH7~9の条件下、下記式F~Hで表されるアミンで置換することにより、上記式1で表される本発明の水溶性アゾ化合物を得ることができる。上記式Fのアミンとしてはグリシン、βアラニン、4アミノ酪酸、5アミノ吉草酸、6-アミノヘキサン酸が具体例として挙げられ、上記式Gのアミンはモノエタノールアミン、3-アミノ-1-プロパノール、4-アミノ-1-ブタノール、5-アミノ-1-ペンタノール、6-アミノ-1-ヘキサノールが具体例として挙げられる。上記式Hはアニリン、ベンジルアミン、フェネチルアミン、4-アミノメチルベンゼンスルホン酸、2-アミノベンゼンスルホン酸、3-アミノベンゼンスルホン酸、4-アミノベンゼンスルホン酸などが具体例として挙げられる。上記式1の本発明の水溶性アゾ化合物の好ましい具体例を下記表1乃至3に示すが、本発明はこれらの具体例に限定されるものではない。なお、下記表1乃至3中、上記の基A、Z、n、x、y、及びwは、上記式1又は基AにおけるZ、n、x、y、及びwに対応し、化合物番号1乃至7は基Aが上記式2で、化合物番号8乃至12は基Aが上記式3で、化合物番号13乃至19は基Aが上記式4のアミノ基のものの具体例である。上記式1で表される化合物は、遊離酸、あるいはその塩としても存在する。上記式1の化合物の塩としては、無機又は有機陽イオンとの塩が挙げられる。無機陽イオンの塩の具体例としては、アルカリ金属塩、例えばリチウム塩、ナトリウム塩、カリウム塩;アンモニウム塩NH4;等が挙げられる。また、有機陽イオンの塩としては、例えば下記式5で表される4級アンモニウムの塩が挙げられるがこれらに限定されるものではない。上記式5中、Z1~Z4はそれぞれ独立に水素原子、C1-C4アルキル基、ヒドロキシC1-C4アルキル基、又はヒドロキシC1-C4アルコキシC1-C4アルキル基を表し、Z1~Z4の少なくとも1つは水素原子以外の基である。ここで、Z1~Z4における上記C1-C4アルキル基の例としてはメチル、エチル等が挙げられる。同様に、上記ヒドロキシC1-C4アルキル基の例としては、ヒドロキシメチル、ヒドロキシエチル、3-ヒドロキシプロピル、2-ヒドロキシプロピル、4-ヒドロキシブチル、3-ヒドロキシブチル、2-ヒドロキシブチル等が挙げられる。同様に、上記ヒドロキシC1-C4アルコキシC1-C4アルキル基の例としては、ヒドロキシエトキシメチル、2-ヒドロキシエトキシエチル、3-ヒドロキシエトキシプロピル、3-ヒドロキシエトキシブチル、2-ヒドロキシエトキシブチル等が挙げられる。上記塩のうち好ましいものは、ナトリウム、カリウム、リチウム等のアルカリ金属塩;モノエタノールアミン、ジエタノールアミン、トリエタノールアミン、モノイソプロパノールアミン、ジイソプロパノールアミン、トリイソプロパノールアミンの塩等の有機4級アンモニウム塩;アンモニウム塩;等が挙げられる。これらのうち、より好ましくは、リチウム塩、ナトリウム塩、及びアンモニウム塩である。当業者においては明らかなように、上記式1の化合物の塩又は遊離酸は、以下の方法等により容易に得ることができる。例えば、式1の化合物の合成反応における、最終工程終了後の反応液、あるいは式1の化合物の塩を含む水溶液等に、例えばアセトンやC1-C4アルコール等の水溶性有機溶剤を加える方法;塩化ナトリウムを加えて塩析する方法;等の方法によって析出した固体を濾過分離することにより、上記式1の化合物のナトリウム塩等をウェットケーキとして得ることができる。また、得られたナトリウム塩のウェットケーキを水に溶解後、塩酸等の酸を加えてそのpHを適宜調整し、析出した固体を濾過分離することにより、上記式1の化合物の遊離酸を、あるいは式1の化合物の一部がナトリウム塩である遊離酸とナトリウム塩との混合物を得ることもできる。また、得られたナトリウム塩のウェットケーキ又はその乾燥固体を水に溶解後、塩化アンモニウム等のアンモニウム塩を添加し、塩酸等の酸を加えてそのpHを適宜、例えばpH1~3に調整し、析出した固体を濾過分離することにより、上記式1の化合物のアンモニウム塩を得ることができる。添加する塩化アンモニウムの量又は/及びpHを適宜調整することにより、式1の化合物のアンモニウム塩と式1の化合物のナトリウム塩との混合物;又は式1の化合物の遊離酸とアンモニウム塩との混合物;等を得ることもできる。また、後記するように上記反応終了後の反応液に、鉱酸例えば塩酸、硫酸等を加えて直接遊離酸の固体を得ることもできる。この場合には、式1の化合物の遊離酸のウェットケーキを水に加えて撹拌し、例えば、水酸化カリウム;水酸化リチウム;アンモニア水;又は式5の有機4級アンモニウムの水酸化物;等を添加して造塩することにより、各々添加した化合物に応じたカリウム塩;リチウム塩;アンモニウム塩;又は4級アンモニウム塩;等を得ることもできる。遊離酸のモル数に対して、加える上記の水酸化物等のモル数を制限することにより、例えばリチウム塩とナトリウム塩との混塩等;さらにはリチウム塩、ナトリウム塩、及びアンモニウム塩の混塩等;も調製することが可能である。上記式1の化合物の塩は、その塩の種類により溶解性等の物理的な性質、あるいはインクとして用いた場合のインクの性能が変化する場合もある。このため、目的とするインク性能等に応じて塩の種類を選択することも好ましく行われる。上記式1の本発明の化合物は、反応終了後、塩酸等の鉱酸の添加により固体の遊離酸として単離することができ、得られた遊離酸の固体を水又は例えば塩酸水等の酸性水で洗浄すること等により、不純物として含有する無機塩無機不純物、例えば塩化ナトリウムや硫酸ナトリウム等を除去することができる。上記のようにして得られる本発明の化合物の遊離酸は、上記の通り、得られたウェットケーキやその乾燥固体を、水中で所望の無機又は有機塩基と処理することにより、対応する化合物の塩の溶液を得ることができる。無機塩基としては、例えば水酸化リチウム、水酸化ナトリウム、水酸化カリウム等のアルカリ金属の水酸化物;炭酸リチウム、炭酸ナトリウム、炭酸カリウム等のアルカリ金属の炭酸塩;及び水酸化アンモニウムアンモニア水;等が挙げられる。有機塩基の例としては、例えば上記式5で表される4級アンモニウムに対応する有機アミン、例えばジエタノールアミン、トリエタノールアミン等のアルカノールアミン等が挙げられるがこれらに限定されるものではない。本発明の化合物は、天然及び合成繊維材料又は混紡品の染色、さらには、筆記用インク及びインクジェット記録用インク組成物の製造に適している。例えば、上記式1の本発明の化合物の合成反応における、最終工程終了後の反応液は、本発明のインク組成物の製造に直接使用することもできる。しかし、例えば上記の方法や、スプレー乾燥等の方法により反応液等を乾燥して該化合物を単離した後、得られた化合物をインク組成物に加工することもできる。本発明のインク組成物は、上記式1の化合物を水又は、水と水溶性有機溶剤水との混和が可能な有機溶剤との混合溶液水性媒体ともいうに溶解し、必要に応じインク調製剤を添加したものである。このインク組成物をインクジェットプリンタ用のインクとして使用する場合、不純物として含有する金属陽イオンの塩化物、例えば塩化ナトリウム;硫酸塩、例えば硫酸ナトリウム;等の無機不純物の含有量が少ないものを用いるのが好ましい。この場合、例えば塩化ナトリウムと硫酸ナトリウムとの総含有量は、式1の化合物の総質量に対して1質量以下程度であり、下限値は0質量、すなわち検出機器の検出限界以下で良い。無機不純物の少ない化合物を製造する方法としては、例えばそれ自体公知の逆浸透膜による方法;又は、本発明の化合物の乾燥品あるいはウェットケーキを、例えばアセトンやC1-C4アルコール例えばメタノール、エタノール、イソプロパノール等等の水溶性有機溶剤、又は含水水溶性有機溶剤中に加え、懸濁精製又は晶析する方法;等の方法が挙げられ、これらの方法により脱塩処理等をすれば良い。本発明のインク組成物は、インク組成物の総質量中に、上記式1の化合物を通常0.1~20質量、好ましくは1~10質量、より好ましくは2~8質量含有する。本発明のインク組成物は、水を媒体として調製され、本発明の効果を害しない範囲内において必要に応じ、水溶性有機溶剤やインク調製剤を適宜含有しても良い。水溶性有機溶剤は、染料の溶解;組成物の乾燥の防止湿潤状態の保持;組成物の粘度の調整;色素の被記録材への浸透の促進;組成物の表面張力の調整;組成物の消泡;等の効果を有する場合があり、本発明のインク組成物には含有する方が好ましい。インク調製剤としては、例えば、防腐防黴剤、pH調整剤、キレート試薬、防錆剤、紫外線吸収剤、粘度調整剤、染料溶解剤、褪色防止剤、表面張力調整剤、消泡剤等の公知の添加剤が挙げられる。本発明のインク組成物の総質量に対して、水溶性有機溶剤の含有量は0~60質量、好ましくは10~50質量であり、インク調製剤は0~20質量、好ましくは0~15質量用いるのが良い。本発明のインク組成物において、上記式1の化合物、水溶性有機溶剤、及びインク調製剤以外の残部は水である。上記の水溶性有機溶剤としては、例えば、メタノール、エタノール、n-プロパノール、イソプロパノール、n-ブタノール、イソブタノール、第二ブタノール、第三ブタノール等のC1-C4アルコール;N,N-ジメチルホルムアミド、N,N-ジメチルアセトアミド等のアミド類;2-ピロリドン、N-メチル-2-ピロリドン、ヒドロキシエチル-2-ピロリドン、1,3-ジメチルイミダゾリジン-2-オン又は1,3-ジメチルヘキサヒドロピリミド-2-オン等の複素環式ケトン;アセトン、メチルエチルケトン、2-メチル-2-ヒドロキシペンタン-4-オン等のケトン又はケトアルコール;テトラヒドロフラン、ジオキサン等の環状エーテル;エチレングリコール、1,2-又は1,3-プロピレングリコール、1,2-又は1,4-ブチレングリコール、1,6-ヘキシレングリコール、ジエチレングリコール、トリエチレングリコール、テトラエチレングリコール、ジプロピレングリコール、ポリエチレングリコール、ポリプロピレングリコール、チオジグリコール等のC2-C6アルキレン単位を有するモノ、オリゴ、若しくはポリアルキレングリコール又はチオグリコール;トリメチロールプロパン、グリセリン、ヘキサン-1,2,6-トリオール等のポリオール好ましくはトリオール;エチレングリコールモノメチルエーテル、エチレングリコールモノエチルエーテル、ジエチレングリコールモノメチルエーテル、ジエチレングリコールモノエチルエーテル、ジエチレングリコールモノブチルエーテルブチルカルビトール、トリエチレングリコールモノメチルエーテル、トリエチレングリコールモノエチルエーテル等の多価アルコールのC1-C4モノアルキルエーテル;γ-ブチロラクトン;ジメチルスルホキシド;等が挙げられる。なお、上記の水溶性有機溶剤には、例えばトリメチロールプロパン等のように、常温で固体の物質も含まれている。しかし、該物質等は固体であっても水溶性を示し、さらに該物質等を含有する水溶液は水溶性有機溶剤と同様の性質を示し、同じ効果を期待して使用することができる。このため本明細書においては、便宜上、このような固体の物質であっても上記と同じ効果を期待して使用できる限り、水溶性有機溶剤の範疇に含むこととする。上記の水溶性有機溶剤として好ましいものは、イソプロパノール、グリセリン、モノ、ジ又はトリエチレングリコール、ジプロピレングリコール、2-ピロリドン、ヒドロキシエチル-2-ピロリドン、N-メチル-2-ピロリドン、トリメチロールプロパン及びブチルカルビトールであり、より好ましくはイソプロパノール、グリセリン、ジエチレングリコール、2-ピロリドン、N-メチル-2-ピロリドン及びブチルカルビトールである。これらの水溶性有機溶剤は、単独又は混合して用いられる。上記の防腐防黴剤としては、例えば、有機硫黄系、有機窒素硫黄系、有機ハロゲン系、ハロアリルスルホン系、ヨードプロパギル系、N-ハロアルキルチオ系、ベンゾチアゾール系、ニトリル系、ピリジン系、8-オキシキノリン系、イソチアゾリン系、ジチオール系、ピリジンオキシド系、ニトロプロパン系、有機スズ系、フェノール系、第4アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えばペンタクロロフェノールナトリウムが挙げられる。ピリジンオキシド系化合物としては、例えば2-ピリジンチオール-1-オキサイドナトリウムが挙げられる。イソチアゾリン系化合物としては、例えば、1,2-ベンズイソチアゾリン-3-オン、2-n-オクチル-4-イソチアゾリン-3-オン、5-クロロ-2-メチル-4-イソチアゾリン-3-オン、5-クロロ-2-メチル-4-イソチアゾリン-3-オンマグネシウムクロライド、5-クロロ-2-メチル-4-イソチアゾリン-3-オンカルシウムクロライド、2-メチル-4-イソチアゾリン-3-オンカルシウムクロライド等が挙げられる。その他の防腐防黴剤としては、酢酸ナトリウム、ソルビン酸ナトリウム、安息香酸ナトリウム等が;さらにはアーチケミカル社製の商品名プロクセルRTMGXLS及びプロクセルRTMXL-2S;等が、それぞれ挙げられる。なお、本明細書中において、上付きのRTMは登録商標を意味する。pH調整剤は、インクの保存安定性を向上させる目的で、インクのpHを6.0~11.0の範囲に制御できるものであれば任意の物質を使用することができる。例えば、ジエタノールアミン、トリエタノールアミン等のアルカノールアミン;水酸化リチウム、水酸化ナトリウム、水酸化カリウム等のアルカリ金属の水酸化物;水酸化アンモニウム;あるいは炭酸リチウム、炭酸ナトリウム、炭酸カリウム等のアルカリ金属の炭酸塩;タウリン等のアミノスルホン酸;等が挙げられる。キレート試薬としては、例えば、エチレンジアミン四酢酸2ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。紫外線吸収剤としては、例えば、ベンゾフェノン系化合物、ベンゾトリアゾール系化合物、桂皮酸系化合物、トリアジン系化合物、スチルベン系化合物が挙げらる。また、ベンズオキサゾール系化合物に代表される紫外線を吸収して蛍光を発する化合物、いわゆる蛍光増白剤等も使用できる。粘度調整剤としては、水溶性有機溶剤の他に、水溶性高分子化合物が挙げられ、例えば、ポリビニルアルコール、セルロース誘導体、ポリアミン、ポリイミン等が挙げられる。染料溶解剤としては、例えば尿素、ε-カプロラクタム、エチレンカーボネート等が挙げられる。その中でも尿素を使用するのが好ましい。褪色防止剤は、画像の保存性を向上させる目的で使用される。褪色防止剤としては、各種の有機系及び金属錯体系の褪色防止剤を使用することができる。有機の褪色防止剤としては、ハイドロキノン類、アルコキシフェノール類、ジアルコキシフェノール類、フェノール類、アニリン類、アミン類、インダン類、クロマン類、アルコキシアニリン類、ヘテロ環類等が挙げられ、金属錯体としては、ニッケル錯体、亜鉛錯体等が挙げられる。表面張力調整剤としては、界面活性剤が挙げられ、例えばアニオン界面活性剤、両性界面活性剤、カチオン界面活性剤、及びノニオン界面活性剤等が挙げられる。アニオン界面活性剤としては、アルキルスルホカルボン酸塩、α-オレフィンスルホン酸塩、ポリオキシエチレンアルキルエーテル酢酸塩、N-アシルアミノ酸及びその塩、N-アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。カチオン界面活性剤としては、2-ビニルピリジン誘導体、ポリ4-ビニルピリジン誘導体等が挙げられる。両性界面活性剤としては、ラウリルジメチルアミノ酢酸ベタイン、2-アルキル-N-カルボキシメチル-N-ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系;ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系;2,4,7,9-テトラメチル-5-デシン-4,7-ジオール、3,6-ジメチル-4-オクチン-3,6-ジオール、3,5-ジメチル-1-ヘキシン-3-オール等のアセチレングリコールアルコール系;日信化学工業株式会社製の商品名サーフィノールRTM104、同82、同465、オルフィンRTMSTG;SIGMA-ALDRICH社製の商品名TergitolRTM15-S-7;等が挙げられる。消泡剤としては、高酸化油系、グリセリン脂肪酸エステル系、フッ素系、シリコーン系化合物等が挙げられる。これらのインク調製剤は、単独又は混合して用いられる。なお、本発明のインク組成物の表面張力は通常25~70mN/m、好ましくは25~60mN/mであり、粘度は30mPas以下が好ましく、20mPas以下に調整することがより好ましい。本発明のインク組成物の製造において、添加剤等の各薬剤を溶解させる順序には特に制限はない。インク組成物の調製に用いる水は、イオン交換水、蒸留水等の不純物が少ないものが好ましい。また、必要に応じインク組成物の調製後に、メンブランフィルター等を用いて精密濾過を行って、インク組成物中の夾雑物を除いても良い。特に、本発明のインク組成物をインクジェット記録用のインクとして使用する場合には、精密濾過を行うことが好ましい。精密濾過に使用するフィルターの孔径は通常1μm~0.1μm、好ましくは0.8μm~0.1μmである。本発明の化合物を含有するインク組成物は、印捺、複写、マーキング、筆記、製図、スタンピング、又は記録印刷、特にインクジェット記録における使用に適する。また、本発明のインク組成物は、インクジェットプリンタの記録ヘッドのノズル付近における乾燥に対しても固体の析出は起こりにくく、この理由により該記録ヘッドの閉塞もまた起こしにくい。本発明のインクジェット記録方法で被記録材に記録を行う方法として、次の方法が挙げられる。すなわち、本発明のインク組成物が充填された容器をインクジェットプリンタの所定位置に装填し、本発明のインク組成物をインクとして用い、該インクのインク滴を記録信号に応じて吐出させて被記録材に付着させ、記録を行う方法である。インクジェットプリンタには、例えば機械的振動を利用したピエゾ方式;加熱により生ずる泡を利用したバブルジェット登録商標方式;等を利用したものがある。本発明のインクジェット記録方法は、いかなる方式であっても使用が可能である。より高精細な記録画像を得ることを目的とし、同じ色素を含有する2種類のインクを1台のインクジェットプリンタに装填する場合もある。この2種類のインクの違いは色素の含有量であり、一方は含有量の高いもの、他方は低いものとし、インクセットとして使用する。本発明のインク組成物は、このようなインクセットとして使用することもできる。また、インクセットの一方に本発明のインク組成物を使用し、他方に公知のインク組成物を使用しても良い。本発明のインク組成物は、本発明により得られる効果を阻害しない範囲で、その色相を微調整する目的等から本発明の化合物と公知のイエロー色素とを含有するイエローインク組成物としても良い。また、他の色のインク、例えばブラックインクの調色用途、あるいはレッドインクやグリーンインクを調製する目的で、本発明の化合物をマゼンタ色素やシアン色素と併用して用いることもできる。さらに、フルカラーの記録画像を得る目的で、本発明のインク組成物と共に、マゼンタ、シアン、必要に応じて、グリーン、ブルー又はバイオレット、レッド、ブラック等の各色のインクを併用することもできる。この場合、各色のインクをそれぞれの容器に充填し、それらの容器をインクジェットプリンタの所定位置に装填してインクジェット記録に使用すれば良い。本発明のインクジェット記録方法に用いる被記録材としては、例えば紙、フィルム等の情報伝達用シート、繊維や布セルロース、ナイロン、羊毛等、皮革、カラーフィルター用基材等が挙げられ、情報伝達用シートが好ましい。情報伝達用シートとしては、特に制限はなく、普通紙はもちろん、表面処理されたもの、具体的には紙、合成紙、フィルム等の基材にインク受容層を設けたもの等が用いられる。インク受容層とは、インクを吸収してその乾燥を早める等の作用を有する層である。インク受容層は、例えば上記基材にカチオン系ポリマーを含浸又は塗工する方法;インク中の色素を吸収し得る無機微粒子をポリビニルアルコールやポリビニルピロリドン等の親水性ポリマーと共に、上記基材の表面に塗工する方法;等により設けられる。上記のインク中の色素を吸収し得る無機微粒子の材質としては、多孔質シリカ、アルミナゾル、特殊セラミックス等が挙げられる。このようなインク受容層を有する情報伝達用シートは、通常インクジェット専用紙、インクジェット専用フィルム、光沢紙、光沢フィルム等と呼ばれる。インク受容層を有する情報伝達用シートの代表的な市販品の例としては、キヤノン株製、商品名プロフェッショナルフォトペーパー、キヤノン写真用紙光沢プロ[プラチナグレード]、及び光沢ゴールド;セイコーエプソン株製、商品名写真用紙クリスピア高光沢、写真用紙光沢;日本ヒューレットパッカード株製、商品名アドバンスフォト用紙光沢;富士フィルム株製、商品名画彩写真仕上げPro;ブラザー工業株式会社製、商品名:写真光沢紙BP71G;等が挙げられる。また、普通紙とは、特にインク受容層を設けていない紙のことを意味し、用途によってさまざまなものが数多く市販されている。市販されている普通紙のうち、インクジェット記録用としては、両面上質普通紙セイコーエプソン株式会社製;PBPAPERGF-500キヤノン株式会社製;MultipurposePaper、All-in-onePrintingPaperHewlettPackard社製;等が挙げられる。また、特に用途をインクジェット記録に限定しないプレーンペーパーコピーPPC用紙等も普通紙である。本発明の着色体は、a本発明の水溶性アゾ化合物;b該化合物を含有する本発明のインク組成物;c該化合物及び水溶性有機溶剤を含有する本発明のインク組成物;の3者のいずれかにより、着色された物質を意味する。着色される物質には特に制限はなく、例えば上記の被記録材等が挙げられるが、これらに限定されない。好ましくは上記の被記録材が着色されたものが挙げられる。物質への着色方法は特に制限されないが、例えば浸染法、捺染法、スクリーン印刷等の印刷方法、及び本発明のインクジェット記録方法等が挙げられ、本発明のインクジェット記録方法が好ましい。上記着色体の中でも、本発明のインクジェット記録方法により着色された着色体が好ましい。上記式1で表される本発明の水溶性アゾ化合物は、水や水溶性有機溶剤に対する溶解性に優れる。また、本発明のインク組成物を製造する過程での、例えばメンブランフィルターに対する濾性が良好であるという特徴を有する。本発明のインク組成物は、普通紙及びインク受容層を有する情報伝達用シートといった被記録材上で非常に鮮明で、彩度及び印字濃度が高く、理想的な色相のイエロー色の記録画像を与える。このため、写真調のカラー画像を紙の上に忠実に再現させることも可能である。また、本発明のインク組成物は長期間保存後の固体析出、物性変化、色相変化等もなく、貯蔵安定性が極めて良好である。本発明のインク組成物をインクジェットインクとして使用しても、ノズル付近におけるインク組成物の乾燥による固体析出は非常に起こりにくく、噴射器記録ヘッドを閉塞することもない。また、本発明のインク組成物は連続式インクジェットプリンタを用い、比較的長い時間間隔においてインクを再循環させて使用する場合においても、又はオンデマンド式インクジェットプリンタによる断続的な使用においても、物理的性質の変化を起こさない。さらに、本発明のインク組成物により、インク受容層を有する情報伝達用シートに記録された画像は、耐水性、耐湿性、耐オゾンガス性、耐擦性及び耐光性等の各種堅牢性、特に耐オゾン性が良好であり、この理由から、写真調の画像の長期保存安定性にも優れている。また、従来のインクと比較して、普通紙上での彩度、明度、及び印字濃度等の発色性、特に彩度の高さにも優れている。このように、式1で表される本発明の水溶性アゾ化合物、及びこれを含有する本発明のインク組成物は、各種の記録インク用途、特にインクジェット記録用のインク用途に極めて有用である。以下に本発明を実施例により、さらに具体的に説明するが、本発明は実施例に限定されるものではない。なお、特別の記載のない限り、本文中部及びとあるのは質量基準であり、また反応温度は内温である。合成した化合物のうち、λmax最大吸収波長を測定したものについては、pH7~8の水溶液中での測定値を示した。また、実施例中で得た化合物の各構造式において、カルボキシ基、スルホ基等の酸性官能基は、遊離酸の形で記載した。なお、実施例で得られた本発明の化合物の室温における水に対する溶解度は、いずれも100g/L以上であった。[実施例1]工程13-アミノ-5-スルホ安息香酸21.8部を水酸化ナトリウムでpH6に調整しながら水200部に溶解し、次いで亜硝酸ナトリウム7.2部を加えた。この溶液を0~10°Cで、5塩酸200部中に30分間かけて滴下した後、10°C以下で1時間攪拌してジアゾ化反応を行い、ジアゾ反応液を調製した。一方、2-3-スルホプロポキシアニリン23.1部を、水酸化ナトリウムでpH7に調整しながら水130部に溶解し、10.4部の重亜硫酸ナトリウム及び8.6部の35ホルマリンを用いて、常法によりメチル-ω-スルホン酸誘導体とした。得られたメチル-ω-スルホン酸誘導体を、先に調製したジアゾ反応液中に加え、0~15°C、pH5~7で24時間攪拌した。反応液を水酸化ナトリウムでpH11とした後、同pHを維持しながら80~95°Cで5時間攪拌し、さらに得られた反応液を、5塩酸200部中に滴下し、析出固体を濾過分離することにより下記式6で表されるアゾ化合物100部をウェットケーキとして得た。工程2250部の氷水中にライオン社製、商品名:レオコールRTMTD90界面活性剤0.10部を加えて激しく攪拌し、その中に塩化シアヌル3.6部を添加し、0~5°Cで30分間攪拌し、懸濁液を得た。続いて上記式6で表される化合物のウェットケーキ100部を水200部に溶解し、この溶液に上記の懸濁液を30分間かけて滴下した。滴下終了後、pH6~8、25~45°Cで6時間撹拌した。得られた液に、グリシン22.5部を加え、pH7~9、75~90°Cで4時間攪拌した。得られた反応液を20~25°Cまで冷却後、この反応液にアセトン800部を加え、20~25°Cで1時間攪拌した。析出固体を濾過分離することによりウェットケーキ50.0部を得た。このウェットケーキを80°Cの熱風乾燥機で乾燥することにより、下記式7で表される本発明の水溶性アゾ化合物のナトリウム塩λmax:395.5nm17.1部を得た。[実施例2]実施例1工程2におけるグリシン22.5部の代わりに、モノエタノールアミン52.8部を使用する以外は実施例1と同様にして、下記式8で表される本発明の水溶性アゾ化合物のナトリウム塩18.3部λmax:379.5nmを得た。[実施例3]実施例1工程2におけるグリシン22.5部の代わりに、3-アミノベンゼンスルホン酸51.9部を使用する以外は実施例1と同様にして、下記式9で表される本発明の水溶性アゾ化合物のナトリウム塩18.7部λmax:391.0nmを得た。[実施例4]実施例1工程2におけるグリシン22.5部の代わりに、4-アミノメチルベンゼンスルホン酸107.1部を使用する以外は実施例1と同様にして、下記式10で表される本発明の水溶性アゾ化合物のナトリウム塩18.9部λmax:394.0nmを得た。[実施例5~8][Aインクの調製]上記実施例1乃至4で得られた本発明のアゾ化合物[式7~式10のナトリウム塩]のそれぞれを色素として用い、下記表4に示した組成を混合して溶液とすることにより、本発明のインク組成物を得た。得られたインク組成物を、それぞれ0.45μmのメンブランフィルターで濾過して夾雑物を除き、試験用のインクを調製した。なお、この試験用インクのpHは8.0~9.5の範囲であった。また、下記表4中、界面活性剤は、日信化学株式会社製の商品名サーフィノールRTM104PG50を使用した。実施例1乃至4で得た化合物を使用した各インクの調製を、それぞれ実施例5乃至8とする。[比較例1]各実施例で得た本発明の化合物の代わりに、特許文献1の例10に記載の化合物を用いる以外は、実施例5乃至8と同様にして比較用のインクを調製した。このインクの調製を比較例1とする。比較例1に用いた化合物の構造式を下記式11に示す。[比較例2]各実施例で得た本発明の化合物のかわりに、特許文献2の実施例2に記載の色素を用いる以外は、実施例5乃至8と同様にして比較用のインクを調製した。このインクの調製を比較例2とする。比較例2に用いた化合物の構造式を下記式12に示す。[比較例3]各実施例で得た本発明の化合物のかわりに、特許文献3の実施例1に記載の色素を用いる以外は、実施例5乃至8と同様にして比較用のインクを調製した。このインクの調製を比較例3とする。比較例3に用いた化合物の構造式を下記式13に示す。[Bインクジェット記録]上記実施例5乃至8、及び比較例1乃至3で調製した各インクを、インクジェットプリンタキヤノン株式会社製、商品名:PIXUSRTMip4500を用いて、耐オゾンガス性試験用として下記光沢紙インクジェット専用紙にインクジェット記録を行なった。インクジェット記録の際、反射濃度が数段階の階調で得られるように画像パターンを作り、黄色のグラデーションを有する記録物を得た。得られた記録物を試験片とし、各種の試験を行なった。光沢紙:ブラザー株式会社製、商品名:写真用紙BP71GA4耐オゾンガス性試験は、試験前の記録物の反射濃度D値が1.0に最も近い部分について反射濃度の測定を行った。反射濃度の測定には、測色システム商品名SpectroEyeRTM、X-right社製を使用した。測色は、濃度基準にDIN、視野角2度、光源D65の条件で行なった。記録画像の各種試験方法および試験結果の評価方法を以下に記載する。[C耐オゾンガス性試験]オゾンウェザーメーターOMS-Hスガ試験機社製を用いてオゾン濃度10ppm、湿度60RH、温度24°Cの環境下に24時間放置した。試験後の各試験片の反射濃度を前記測色システムにより測色し、色素残存率を試験後の反射濃度/試験前の反射濃度×100で計算して求め、結果を下記表5に示す。表5の結果から耐オゾンガス性について、実施例5乃至8のイエローインク組成物は光沢紙において、比較例1、比較例2、及び比較例3より優れた結果を示した。"